(57)【要約】【課題】通気性があって、風合いが柔らかく、適度の弾性と反発性があり、保形性は良好であって、素材単体でブラジャーカップとして用いることのできる、立体構造経編地を提供する。【解決手段】表裏の地組織を連結糸で連結された繊維構造体において、布帛伸度が２０〜５０％、通気度が１５０ｃｃ／ｃｍ２・ｓ以上、布帛硬度が４０〜７０ｍｍであることを特徴とする胸部用生地として用いることのできる立体構造経編地であり、該立体構造経編地がダブルラッセル地であることが好ましい。【特許請求の範囲】
【請求項１】
表裏の地組織を連結糸で連結された繊維構造体において、布帛伸度が２０〜５０％、通気度が１５０ｃｃ／ｃｍ２・ｓ以上、布帛硬度が４０〜７０ｍｍであることを特徴とする立体構造経編地。
【請求項２】
繊維構造体が、ダブルラッセル編地であることを特徴とする請求項１記載の立体構造経編地。
【請求項３】
連結糸が、単糸繊度３〜６ｄｔｅｘの糸で構成された繊度３３〜１１０ｄｔｅｘのマルチフィラメント糸であることを特徴とする請求項１〜２記載の立体構造経編地。
【請求項４】
地組織のループ数が８５０〜１４００個／吋２であることを特徴とする請求項１乃至３記載の立体構造経編地。
【請求項５】
連結糸の本数が１７００〜２８００本／吋２であることを特徴とする請求項１〜４記載の立体構造経編地。
【請求項６】
布帛厚みが２〜６ｍｍであることを特徴とする請求項１〜５記載の立体構造経編地。
【請求項７】
胸衣用生地として用いられる請求項１〜６記載の立体構造経編地。
【発明の詳細な説明】
【技術分野】
【０００１】
本発明は、ブラジャーカップ材や肩パット材などの保形材として用いることのできる、伸縮性に優れ、適度な布帛硬度、優れた洗濯耐久性を有すると共に通気性に優れた立体構造経編地に関する。
【背景技術】
【０００２】
従来、ブラジャーカップ用素材としてウレタンフォームや不織布と織物や編物等の基布とを積層構造にしたものを、縫製や成型等の方法により立体形状に加工して用いていた。
しかし、ウレタンフォームは保形性、反発性、耐洗濯性に優れているが通気性に乏しく、耐光性が悪く黄変するという問題がある。
また不織布は耐光性、通気性に優れているが、保形性、耐洗濯性が悪く、型くずれ、嵩の減少、毛羽の発生や不織布と基布が剥がれるなどの問題がある。
これらを解決するものとして、特許文献１にはバインダーで固められた不織布成型体のブラジャーカップが開示されているが、バインダーを使用しているため風合いをコントロールすることが難しく、また弾性も不十分で、押圧されて凹んだ場合の反発力はほとんどなく、バインダーの経時的物性変化などもあって好ましいとはいえない。
更に、これらの素材は織物や編物などと積層構造にしなければブラジャーカップ素材としては用いることができず、そのためのラミネート工程が必要であった。
【０００３】
また、最近では、ダブルラッセル素材単体を用いたブラジャーカップ素材も開発されている。しかし、立体形状に形成する場合に湾曲部にシワを生じたりする虞があった。また、重量が重く、風合いが硬く、また、通気性の悪いものが多かった。
【０００４】
【特許文献１】特開昭５０−１００３７２
【発明の開示】
【発明が解決しようとする課題】
【０００５】
本発明は上述の問題点を解決し、通気性があり、風合いが柔らかく、保形性が良好であって、素材単体でブラジャーカップとして用いることのできる、立体構造経編素材を提供するものである。
【課題を解決するための手段】
【０００６】
本発明は、（１）表裏の地組織を連結糸で連結された繊維構造体において、布帛伸度が２０〜５０％、通気度が１５０ｃｃ／ｃｍ２・ｓ以上、布帛硬度が４０〜７０ｍｍであることを特徴とする立体構造経編地である。
また、（２）繊維構造体がダブルラッセル地であることを特徴とする（１）記載の立体構造経編地である。
また、（３）連結糸は単糸繊度が３〜６ｄｔｅｘの糸で構成された繊度が３３〜１１０ｄｔｅｘのマルチフィラメント糸であることを特徴とする（１）〜（２）記載の立体構造経編地である。
また、（４）地組織のループ数が８５０〜１４００個／吋２  であることを特徴とする（１）〜（３）記載の立体構造経編地である。
また、（５）連結糸の本数が１７００〜２８００本／吋２であることを特徴とする（１）〜（４）記載の立体構造経編地である。
また、（６）厚みが２〜６ｍｍであることを特徴とする（１）〜（５）記載の立体構造経編地である。
また、（７）胸衣用生地として用いられる（１）〜（６）記載の立体構造経編地である。
【発明の効果】
【０００７】
本発明は、上記の如く、表裏の地組織を連結糸で連結された繊維構造体において、布帛伸度が２０〜５０％、通気度が１５０ｃｃ／ｃｍ２・ｓ以上、布帛硬度が４０〜７０ｍｍであることを特徴とする立体構造経編地であって、通気性があって、風合いが柔らかく、保形性は良好であって、素材単体でブラジャーカップとして用いることのできる立体構造経編地を提供するものである。
【発明を実施するための最良の形態】
【０００８】
本発明は、表裏の地組織と該地組織を連結する連結糸からなる繊維構造体であって、好ましくは２枚の針床を有する編機で製造され、ダブルラッセル編機、ダブルジャージー編機によって得られる３層構造編地のことをいうが、本発明の立体構造経編地は、ダブルラッセル編機を用いたものが好ましい。
また、本発明において、立体構造経編地を構成する繊維としては、ポリエチレンテレフタレート等のポリエステル系繊維、ナイロン等のポリアミド系繊維、セルロース系再生繊維、ポリアクリロニトリル繊維、木綿、絹、ウール等の天然繊維等、及びこれらの混繊繊維等が挙げられるが、加熱圧縮成型性、圧縮反発性、耐洗濯性、柔軟性等の点からポリエステル繊維を主体とする構成であることが好ましい。
【０００９】
本発明は、表裏の地組織を連結糸で連結された繊維構造体において、特定の布帛伸度、通気度、布帛硬度を同時に有する、胸衣用に適した立体構造経編地素材を見いだしたものである。
【００１０】
本発明は、表裏の地組織を連結糸で連結された立体構造経編地において、ＪＩＳ  Ｌ  １０９６  Ｂ−１法による布帛伸度が、タテ、ヨコ共２０〜５０％であることを必須とする立体構造経編地である。布帛伸度が２０％未満であると身体の形状に沿いにくくなり、５０％より大きくなると、保形性が悪くなる為乳房形状の補正力を発揮できない虞がある。
【００１１】
また、本発明の立体構造経編地は通気度が１５０ｃｃ／ｃｍ２・ｓ以上であることを必須とするものである。通気度が１５０ｃｃ／ｃｍ２・ｓ未満であると、胸衣用として用いた場合、蒸れを感じる虞があるので好ましくない。
【００１２】
さらに、布帛硬度は４０〜７０ｍｍである。布帛硬度が４０ｍｍ未満であると風合いが硬くなる虞があり、７０ｍｍより大きくなると柔軟性が大きすぎて乳房形状補正力が十分得られない虞がある。また、本発明の布帛硬度とはＪＩＳ  Ｌ  １０１８  カンチレバー法にて測定したものである。
【００１３】
また、本発明で用いる連結糸は単糸繊度が３〜６ｄｔｅｘの糸で構成された繊度が３３〜１１０ｄｔｅｘのマルチフィラメント糸を使用することが好ましい。単糸繊度が３ｄｔｅｘ未満であると繊維の強度及び弾性力が弱いため保形性が悪く、コシの無いものになってしまう虞があり、６ｄｔｅｘより大きくなると、連結糸が硬い為繊維構造体の表面に飛び出し触感が悪くなったり、布帛の風合いが硬化し悪くなる虞がある。また繊度が３３ｄｔｅｘ未満であると繊維の弾性が弱いため保形性が悪くなる虞があり、１１０ｄｔｅｘより大きくなると布帛の風合いが硬化し風合いが悪くなる虞がある。連結糸がモノフィラメントであると成型時高温高圧をかけることにより、硬化し柔軟性が損なわれ布帛の保形性、圧縮反発性が悪くなったり、連結糸が地組織面に飛び出る虞があるため好ましくない。
【００１４】
本発明においては、単糸繊度が３〜６ｄｔｅｘの糸で構成された繊度３３〜１１０ｄｔｅｘのマルチフィラメント糸を連結糸に用いることが好ましく、成型時に高温高圧が加えられても、連結糸が異なる角度で表裏の地組織を連結しているので圧力が分散され連結糸が折れることが少ないので圧縮反発性に優れる。マルチフィラメント糸を用いているため、同繊度のモノフィラメント糸に比べて加熱されても糸が硬化しにくい為布帛の柔軟性が損なわれにくく、また十分な厚み保持性、保形性や圧縮反発性を確保できる。
【００１５】
また、本発明の地組織のループ数は８５０〜１４００個／吋２であることが好ましく、特に１０００〜１３００個／吋２であることが好ましい。本発明のループ数とは、立体構造経編地の地組織のコース数／吋２×ウエル数／吋２のより求められる。ループ数が８５０個／吋２未満であると布帛の圧縮反発性、保形性が悪くなる虞があり、十分な強度が得られない虞がある。１４００個／吋２より多くなるとループの隙間が少なくなり布帛が硬くなったり重くなる虞があり、また伸縮性及び柔軟性が損なわれる虞があるので好ましくない。
【００１６】
また、本発明の繊維構造体の連結糸の本数は１７００〜２８００本／吋２であることが好ましく、特に２０００〜２６００本／吋２が好ましい。連結糸が１７００本／吋２未満であると圧縮反発力、保形性が損なわれる虞がある。また、２８００本／吋２より多くなると布帛の伸縮性が損なわれたり、柔軟性が損なわれる虞がある。連結糸の本数は連結糸に使用している糸の単糸数×ループ数（本／吋２）×２で求められる。
【００１７】
また、布帛の厚みは２〜６ｍｍが好ましい。厚みが２ｍｍ未満であると保形性が悪くなり、圧縮反発性が損なわれたり、透けやすくなるなどの問題が発生する虞がある。また６ｍｍより厚くなると布帛が重くなったり、風合いが悪くなる虞がある。
【００１８】
また、本発明の繊維構造体の重量は２５０〜３５０ｇ／ｍ２であり、好ましくは２８０〜３３０ｇ／ｍ２の範囲が好ましい。２５０ｇ／ｍ２未満であると反発力、保形性が損なわれる虞があり、３５０ｇ／ｍ２より重くなると柔軟性が損なわれる虞がある。
【００１９】
上述の糸構成、及びループ密度、及び連結糸本数などの構成をとることにより、本発明の布帛伸度、通気度、布帛硬度を有する、積層構造にしなくても素材単体で胸衣に適した立体構造経編地を得ることができるのである。
【実施例】
【００２０】
以下、本発明を実施例に基づいて説明するが、本発明はこの実施例に限定されるものではない。
（評価方法）
１．布帛伸度
ＪＩＳ  Ｌ  １０９６  Ｂ−１法で、試料（長さ３００ｍｍ×幅５０ｍｍ）の上部をラックに固定し、試料に２０ｃｍ間の印を付け１．５ｋｇｆの荷重を加え、１時間放置後の印間の長さ（Ｌ１）ｃｍを測り、下記の式のより伸長率（Ｒ）を算出する。
Ｒ（％）＝（Ｌ１−２０）／２０×１００
２．通気度
ＪＩＳ  Ｌ  １０１８  通気性試験にて測定した。
３． 布帛硬度
ＪＩＳ  Ｌ  １０１８  カンチレバー法にて測定した。
４． 洗濯耐久性
ＪＩＳ  Ｌ  １０１８  Ａ法に準じて、３０回及び５０回洗濯後のシワを評価した。
◎  シワが無い
○  弱いシワがある
△  やや強いシワがある
×  強いシワがある
（実施例１）
【００２１】
ダブルラッセル編機ＲＤ６ＤＰＬＭ−７７Ｅ−２２Ｅ（マイヤー株式会社製）を使用して、図１に示す構成で編成し、筬Ｌ−２に５６ｄｔｅｘ／２４ｆポリエステル糸を使用して裏面地組織を編成し、筬Ｌ−５に５６ｄｔｅｘ／２４ｆのポリエステル糸、筬Ｌ−６に綿糸８０／２を使用して表面地組織を編成し、連結糸に３３ｄｔｅｘ／６ｆの糸を筬Ｌ−３，Ｌ−４に使用して表裏地組織に連結し繊維構造体を作成した。
連結糸の単糸繊度は５．５ｄｔｅｘであった。
繊維構造体の密度は４２コース／２７ウエルで厚さ３．０ｍｍであった。
繊維構造体の連結糸のループ数は１１３４個／吋２であった。
繊維構造体の連結糸の本数は２２６８本／吋２であった。
繊維構造体の重量は２６９ｇ／ｍ２であった。
作成した繊維構造体の布帛伸度、通気度、布帛硬度、洗濯耐久性を測定、評価した。評価結果を表１に示す。
（実施例２）
【００２２】
ダブルラッセル編機ＲＤ６ＤＰＬＭ−７７Ｅ−２２Ｅ（マイヤー株式会社製）を使用して、図１に示す構成で編成し、筬Ｌ−２に７８ｄｔｅｘ／２４ｆポリエステル糸を使用して裏面地組織を編成し、筬Ｌ−５に７８ｄｔｅｘ／２４ｆのポリエステル糸、筬Ｌ−６に綿糸８０／２番手を使用して表面地組織を編成し、連結糸に５６ｄｔｅｘ／１２ｆの糸を筬Ｌ−３，Ｌ−４に使用して表裏地組織に連結し繊維構造体を作成した。
連結糸の単糸繊度は４．６ｄｔｅｘであった。
繊維構造体の密度は３７コース／２５ウエルで厚さ４．０ｍｍであった。
繊維構造体の連結糸のループ数は２９５個／吋２であった。
繊維構造体の連結糸の本数は１８５０本／吋２であった。
繊維構造体の重量は３１０ｇ／ｍ２であった。
作成した繊維構造体の布帛伸度、通気度、布帛硬度、洗濯耐久性を測定、評価した。評価結果を表１に示す。
（比較例１）
【００２３】
裏面基布にポリエステル３３ｄｔｅｘと綿８０／２で編み立てられたトリコット生地を使用し、表面基布にポリエステル５６ｄｔｅｘで編み立てられたトリコット生地を使用し、裏面基布と表面基布の間にポリエステル不織布を挟み込んで仮接着した３層構造体の商品を使用した。裏面基布は４１コース／３３ウエルで厚さ０．４ｍｍ、目付１１３ｇ／ｍ２であった。表面の基布は４８コース／２８ウエルで厚さ０．２ｍｍ、目付６５ｇ／ｍ２であった。挟み込んである不織布は厚さ２．１ｍｍ、目付２３ｇ／ｍ２であった。３層構造体での目付２１１ｇ／ｍ２で厚さ２．７ｍｍであった。
作成した繊維構造体の布帛伸度、通気度、布帛硬度、洗濯耐久性を測定、評価した。評価結果を表１に示す。
（比較例２）
【００２４】
ダブルラッセル編機ＲＤ６ＤＰＬＭ−７７Ｅ−２２Ｅ（マイヤー株式会社製）を使用して、図１に示す構成で編成し、筬Ｌ−２に５６ｄｔｅｘ／２４ｆのポリエステル糸を使用して裏面地組織を編成し、筬Ｌ−５に５６ｄｔｅｘ／２４ｆのポリエステル糸、筬Ｌ−６に８０／２番手の綿糸を使用して表面地組織を編成し連結糸に３３ｄｔｅｘ／１２ｆのポリエステル糸を筬Ｌ−３、Ｌ−４に使用して表裏地組織に連結し繊維構造体を作成した。
連結糸を構成する糸３３ｄｔｅｘ／１２ｆの単糸繊度は２．７ｄｔｅｘであった。
繊維構造体の密度３５コース／２３ウエルで厚さ２．５ｍｍであった。
繊維構造体の連結糸のループ数は８０５個／吋２であった。
繊維構造体の連結糸の本数は１６１０本／吋２であった。
繊維構造体の重量は２２０ｇ／ｍ２であった。
作成した繊維構造体の布帛伸度、通気度、布帛硬度、洗濯耐久性を測定、評価した。評価結果を表１に示す。
（比較例３）
【００２５】
ダブルラッセル編機ＲＤ６ＤＰＬＭ−７７Ｅ−２２Ｅ（マイヤー株式会社製）を使用して、図２に示す構成で編成し、筬Ｌ−１、Ｌ−２に５６ｄｔｅｘ／１２ｆのポリエステル糸を使用して裏面地組織を編成し、筬Ｌ−５に３３ｄｔｅｘ／１２ｆのポリエステル糸、筬Ｌ−６に１６７ｄｔｅｘ／７２ｆのポリエステル糸を使用して表面地組織を編成し連結糸に５６ｄｔｅｘ／２４ｆのポリエステル糸を筬Ｌ−３、Ｌ−４に使用して表裏地組織に連結し繊維構造体を作成した。
連結糸を構成する糸３３ｄｔｅｘ／１２ｆの単糸繊度は２．７５ｄｔｅｘであった。
繊維構造体の密度は４８コース／３３ウエルで厚さ４．５ｍｍであった。
繊維構造体の連結糸のループ数は１５８４個／吋２であった。
繊維構造体の連結糸の本数は３１６８本／吋２であった。
繊維構造体の重量は４２０ｇ／ｍ２であった。
作成した繊維構造体の布帛伸度、通気度、布帛硬度、洗濯耐久性を測定、評価した。評価結果を表１に示す。
【００２６】
【表１】
2005200796.tif 000002
【図面の簡単な説明】
【００２７】
【図１】実施例１，２及び比較例２の編組織を表す組織図である。
【図２】比較例３の編組織を表す組織図である。
【図１】
2005200796.tif 000003
【図２】
2005200796.tif 000004